Brevet FR3063835A1 — publié le 20180914

TRANSISTOR A REGIONS SOURCE ET DRAIN STRUCTUREES ET SON PROCEDE D'ELABORATION DESCRIPTION DOMAINE TECHNIQUE ET ÉTAT DE LA TECHNIQUE ANTÉRIEURE La présente invention se rapporte à un transistor à effet de champ avec des régions de source et de drain surélevées et structurées. La présente invention se rapporte également à un procédé d'élaboration d'une structure cristalline facettée, notamment, pour former les régions de source et de drain surélevées d'un transistor. La figure la est une vue en coupe transversale schématique d'un transistor à effet de champ de type MOS (pour « Metal Oxide Semiconductor ») classique. Le transistor comprend un substrat 100, par exemple en silicium sur isolant (Sol). Le transistor comporte une grille 101 électriquement conductrice isolée de la surface du substrat 100 par un isolant de grille 102. Des espaceurs 103 entourent la grille 101 et reposent sur le substrat 100. Des régions de source et drain surélevés 104a, 104b (RSD pour « Raised Source/Drain ») s'étendent à partir du substrat 100 de part et d'autre de la grille 101. Les régions de source et drain surélevés 104a, 104b sont en matériau semi-conducteur cristallin, dopées n si le transistor est à canal n. Des zones dites extensions 105a, 105b des régions source/drain s'étendent sous la grille du transistor. Ces zones sont des zones diffusées de type n- (moins dopées que les régions source/drain). Le transistor de la figure la comprend également deux couches 106a, 106b recouvrant les régions source/drain 104a, 104b. Ces zones 106a, 106b sont en siliciure métallique et forment les métallisations de la source et du drain du transistor. Ces métallisations ne doivent pas être en contact avec le canal 107 pour éviter la siliciuration du canal. Les propriétés électriques des transistors MOS sont limitées par diverses capacités : capacité de contact entre la grille 101 et les contacts déposés sur les métallisations des régions de source/drain 104a, 104b, capacité entre la grille 101 et les régions source/drain 104a, 104b via les espaceurs 103 (appelée « capacitance out of 3063835 2 fringe »), capacité de recouvrement direct entre la grille 101 et les extensions 105a, 105b des régions de source/drain 104a, 104b (« capacitance of direct overlap »). Pour réduire la capacité entre la grille 101 et les régions source/drain surélevées 104a, 104b une première solution consiste à diminuer l'épaisseur des régions 5 source/drain 104a, 104b. Cependant, une diminution de l'épaisseur des régions source/drain 104a, 104b conduit à une diminution du nombre de dopants pouvant diffuser dans le canal 107 et sous les espaceurs 103. Une épaisseur trop faible pourrait également conduire à une forte siliciuration des régions source/drain. Comme représenté sur la figure lb, une autre solution pour diminuer 10 cette capacité parasite consiste à réaliser des régions source/drain facettées 104a, 104b pour éloigner les régions source/drain des espaceurs 103 (Grenouillet et al. UTBB FDS01 scaling enablers for the 10 nm node, IEEE 501-3D-subthreshold microelectronics technology unified conference (S3S), 2013). Cependant, lorsque les régions source/drain 104a, 104b sont éloignées des espaceurs 103, il y a un risque de siliciuration du canal 107 15 lors de la formation de la métallisation 106a, 106b. De plus, suite à la gravure, l'espaceur peut présenter, au niveau de son pied, quelques fluctuations d'épaisseur, conduisant à des variations au niveau des performances électriques (à travers la diffusion des dopants), notamment dans le cas des régions source/drain facettées, et donc à des fluctuations importantes aléatoires dans les performances des transistors. 20 EXPOSÉ DE L'INVENTION C'est par conséquent un but de la présente invention d'offrir un transistor avec des capacités parasites plus faibles que les transistors de l'art antérieur et présentant de bonnes performances. Pour cela, la présente invention propose un transistor à effet de champ, 25 tel qu'un transistor FDSOI, comprenant : - une région de canal en un premier matériau semi-conducteur cristallin, surmontée par une structure de grille, la structure de grille comprenant une grille et des espaceurs isolants tapissant les flancs de la grille, 3063835 3 - une région de source surélevée et une région de drain surélevée, en un second matériau semi-conducteur cristallin, situées de part et d'autre des espaceurs isolants, la région de source et la région de drain surélevées étant formées d'une structure cristalline facettée comprenant : 5 - une première couche en contact avec le premier matériau semi- conducteur cristallin de la région de canal, la première couche comprenant deux faces principales parallèles entre elles et deux faces latérales parallèles entre elles, les faces principales étant perpendiculaires aux faces latérales, une des faces latérales étant en contact avec un des espaceurs, 10 - une seconde couche recouvrant la première couche, la seconde couche comprenant une première face principale et une seconde face principale parallèles entre elles et deux faces latérales, la première face principale étant en contact avec la première couche, les faces latérales formant un angle de 500 à 59°, et de préférence de 53°, avec la première face principale. 15 Par cristalline, on entend monocristalline. Par parallèle, on entend parallèle ou sensiblement parallèle. De même, par perpendiculaire, on entend perpendiculaire ou sensiblement perpendiculaire. Par exemple, une des faces principales de la première couche peut former un angle de 88° à 92° avec une des faces latérales de la première couche. Par un angle de 53°, on entend 53°±0.5°, la variation dépendant de la 20 qualité cristalline du substrat. L'angle a de 53° est typique d'une croissance cristalline {111}. De telles régions de source et de drain facettées permettent, non seulement de diminuer les capacités parasites, mais en plus elles protègent le canal du transistor des métallisations des régions de source et de drain. 25 De manière avantageuse, la première couche a une épaisseur comprise entre 2nm et 5 nm, et de préférence entre 2nm et 3nm. De telles épaisseurs permettent d'avoir une structure avec des facettes qui commencent bas, à proximité du canal, et donc de limiter efficacement les capacités parasites. De manière avantageuse, la seconde couche a une épaisseur comprise entre 5nm et 50 nm, de préférence entre 5nm et 20nm. 3063835 4 Avantageusement, la seconde face principale de la seconde couche a une longueur supérieure à 10nm et inférieure à 1000nm, et de préférence de 20nm à 50nm. Cette longueur permet une bonne prise de contact sur les régions de source et de drain, tout en étant suffisamment faible pour limiter la résistance d'accès. 5 De manière avantageuse, le premier matériau semi-conducteur cristallin est du Si ou du SiGe et le second matériau semi-conducteur cristallin est du SiGe. Avantageusement, la première couche est dopée avec un dopant et a une concentration en dopant supérieure ou égale à 7.1019 at/cm3. Avantageusement, la seconde couche est dopée avec un dopant et a 10 une concentration en dopant supérieure ou égale à 2.1020 at/cm3. Ceci permet d'assurer un bon contact sur la partie supérieure de la région source/drain. La concentration en dopant de la première couche peut être identique ou différente de la concentration en dopant de la seconde couche. De manière avantageuse, la structure cristalline facettée formant la 15 région de source et/ou la région de drain est exempte de défaut. Le transistor est plus performant. Avantageusement, la structure cristalline facettée est recouverte d'une couche de siliciure, le canal étant isolé de la couche de siliciure par la structure cristalline facettée. 20 Il existe également un besoin pour réaliser des régions de source et de drain structurées. L'invention a également pour but un procédé de réalisation d'une structure cristalline facettée facile à mettre en oeuvre. Ce but est atteint par un procédé comprenant les étapes successives suivantes : a) fourniture d'un substrat comprenant une couche mince superficielle 25 en un premier matériau semi-conducteur cristallin, b) réalisation de la structure facettée en un second matériau semiconducteur cristallin sur le substrat selon les étapes suivantes : b1) réalisation d'une première couche non facettée, sur la couche mince superficielle, par épitaxie en présence d'un mélange de réactifs tel qu'il permet une 30 croissance cristalline du second matériau semi-conducteur selon le plan 100, 3063835 5 b2) réalisation d'une seconde couche facettée, sur la première couche, par épitaxie en présence d'un mélange de réactifs tel qu'il permet une croissance cristalline du second matériau semi-conducteur selon le plan 111. Le procédé permet de réaliser des structures cristallines complexes en 5 utilisant uniquement des étapes d'épitaxies. De manière avantageuse, le mélange de réactifs de la première épitaxie comprend au moins un précurseur chloré du second matériau semi-conducteur. De manière avantageuse, le mélange de réactifs de la seconde épitaxie comprend au moins un précurseur hydrogéné du second matériau semi-conducteur. 10 Avantageusement, le premier matériau semi-conducteur cristallin est du Si ou du SiGe et le second matériau semi-conducteur cristallin est du SiGe. Avantageusement, le mélange de réactifs de la première épitaxie comprend du dichlorosilane, du germane, de l'acide chlorhydrique et, éventuellement, du di bora ne. 15 Avantageusement, le mélange de réactifs de la seconde épitaxie comprend du silane, du germane, de l'acide chlorhydrique et, éventuellement, du di bora ne. Avantageusement, le mélange de réactifs de la seconde épitaxie comprend en outre un composé additionnel choisi parmi le dichlorosilane ou un composé 20 de formule SinH2,2 avec n>1, le composé additionnel représentant au maximum 15% volumique par rapport au volume total formé par le silane et le composé additionnel. De manière avantageuse, les épitaxies sont réalisées à une température inférieure à 700°C, et de manière encore plus avantageuse à une température allant de 575°C à 675°C. 25 Le procédé est, avantageusement, utilisé pour former les régions de source et de drain d'un transistor à effet de champ, tel qu'un transistor FDSOI, et plus particulièrement un transistor pM0S. 3063835 6 BRÈVE DESCRIPTION DES DESSINS D'autres caractéristiques et avantages de l'invention ressortiront mieux de la description qui va suivre et des dessins annexés dans lesquels: - la figure la, déjà commentée ci-dessus, est une vue partielle, en coupe 5 et de profil, d'un transistor selon l'art antérieur, - la figure lb est une vue partielle, en coupe et de profil, d'un transistor dont les métallisations des régions de source et de drain sont en contact avec le canal, - la figure 2 représente une vue partielle, en coupe et de profil, d'un transistor selon un premier mode de réalisation de l'invention, 10 - la figure 3 représente une vue partielle, en coupe et de profil, d'un transistor selon un deuxième mode de réalisation de l'invention, - la figure 4 représente une vue partielle, en coupe et de profil, d'un transistor selon un troisième mode de réalisation de l'invention, - la figure 5 représente une vue partielle, en coupe et de profil, d'une 15 structure cristalline facettée sur un substrat selon un mode particulier de réalisation de l'invention. Les différentes parties représentées sur les figures ne le sont pas nécessairement selon une échelle uniforme, pour rendre les figures plus lisibles. Les différentes possibilités (variantes et modes de réalisation) doivent 20 être comprises comme n'étant pas exclusives les unes des autres et pouvant se combiner entre elles. EXPOSÉ DÉTAILLÉ DE MODES DE RÉALISATION PARTICULIERS Transistor à effet de champ : On se réfère à la figure 2 qui représente une vue partielle d'un transistor 25 à effet de champ, en coupe et de profil. Le transistor est réalisé sur un substrat 200 en matériau semiconducteur cristallin. 3063835 7 Selon un mode de réalisation préférentiel, représenté sur les figures 2 à 4, le transistor est un transistor FDS01(« Fully Depleted Silicon On Insulator » en langue anglaise), c'est-à-dire un transistor complètement déserté de type silicium sur isolant. Le substrat SOI 200 comprend un support de base en matériau semi-conducteur 201, une 5 couche isolante 202 et une fine couche en matériau semi-conducteur cristallin 203 dite couche superficielle. La couche isolante 202 est disposée entre la couche de support 201 et la couche superficielle 203. La couche isolante 201 permet, en particulier, d'éviter des courants parasites vers la partie massive du substrat et permet de mieux isoler les régions de source et de drain. La couche isolante 202 peut être en particulier une couche de type 10 BOX (BOX pour « Burried Oxide ») ou TBOX (TBOX pour « Thin Burried Oxide») d'épaisseur allant de 10nm à 200nm, par exemple de l'ordre 20 nm. La fine couche semi-conductrice superficielle 203 a une épaisseur comprise, par exemple, entre 2nm et 200nm, par exemple de l'ordre 6 nm La couche mince superficielle 203 est, préférentiellement, en silicium 15 cristallin ou en SiGe cristallin. Le matériau SiGe présente, avantageusement, une concentration de 10 à 40% atomique de germanium, et de manière encore plus avantageuse de 15% à 35% atomique, par exemple de l'ordre de 25% atomique. Selon une variante, la couche mince superficielle 203 du substrat 200 pourrait être, par exemple, en un matériau 111-V. 20 La région de canal 207 du transistor est formée dans la couche mince superficielle 203 du substrat 200. La région de canal 207 est surmontée d'une structure de grille 210, la structure de grille 210 comprenant une grille 211 et des espaceurs 213 électriquement isolants tapissant ses flancs. La grille 211 du transistor peut être formée d'un empilement 25 comprenant une couche métallique, par exemple à base de TiN, sur laquelle repose une couche semi-conductrice, par exemple à base de polysilicium. La grille 211 est séparée du substrat 200 par un matériau électriquement isolant, appelé isolant de grille 215. Le matériau électriquement isolant est par exemple formé d'une couche d'oxyde, appelée aussi oxyde de grille, et d'une 30 couche de matériau diélectrique, qui peut être un métal de grille choisi en fonction du 3063835 8 choix de la tension de seuil. La couche d'oxyde est en contact avec le substrat. Il s'agit, par exemple, de Hf02 ou de HfSiON. Des espaceurs 213 isolants, appelés aussi régions latérales d'isolation, sont formés contre les flancs latéraux de la grille 211, et reposent sur le substrat 200 5 semi-conducteur. Les espaceurs 213 sont formés d'un ou plusieurs matériaux électriquement isolants, par exemple à base de SixNy, de SiBCN, de SICO ou de SiOCN. Les espaceurs 213 ont, de manière avantageuse, une épaisseur allant de 4nm à 12nm, et, de manière encore plus avantageuse, une épaisseur allant de 6nm à 8nm. Les espaceurs 213 servent à éloigner les régions source/drain de la grille 211 et de la région de canal 207. 10 La grille 211 peut également être recouverte d'un masque dur 217 en matériau électriquement isolant, en oxyde ou en nitrure par exemple, en particulier lorsque la dernière couche est en silicium polycristallin afin de ne pas la consommer lors des différentes étapes de gravure. La fabrication de la structure de grille 211 a lieu selon des procédés de 15 microélectronique bien connus de l'homme du métier et ne sera pas décrite ici. Comme représenté sur la figure 2, les transistors d'une même couche peuvent être isolés les uns des autres par des tranchées latérales d'isolation 220 (ou STI pour « Shallow Trench Isolation »). Régions de source/drain surélevées du transistor : 20 Une région de source 230a et une région de drain 230b, en matériau semi-conducteur cristallin, sont situées de part et d'autre des espaceurs 213 isolants, et en contact direct avec le matériau semi-conducteur de la couche mince superficielle 203. L'emplacement des régions de source 230a et de drain 230b pourrait être inversé. 25 Les régions de source 230a et de drain 230b sont en matériau IV-IV. Elles pourraient aussi être, par exemple, en matériau III-V. Préférentiellement, les régions 230a et de drain 230b sont en SiGe. Il est possible de réaliser des sources et drains 230a, 230b surélevés avec des matériaux différents de celui du canal, afin d'augmenter la contrainte dans le canal. Du SiGe, peut être utilisé pour un transistor pMOS pour induire une 30 contrainte en compression sur la zone du canal, par exemple, en silicium. 3063835 9 Comme représenté sur la figure 3, une région de source/drain 230a, 230b surélevée peut être positionnée entre deux structures de grille 210. Comme représenté sur les figures 2 à 5, la région de source 230a et la région de drain 230b sont, chacune, formées d'une structure cristalline facettée formée 5 d'un empilement bicouche. L'empilement comprend et, est de préférence, constitué par : - une première couche 231a, 231b en contact avec le substrat 200, et plus particulièrement avec la couche mince superficielle 203, la première couche 231a, 231b comprenant deux faces principales parallèles entre elles et deux faces latérales parallèles entre elles, les faces principales étant perpendiculaires aux faces latérales, une 10 des faces latérales étant en contact avec un des espaceurs 213, - une seconde couche 232a, 232b recouvrant la première couche 231a, 231b, la seconde couche 232a, 232b comprenant deux faces principales parallèles entre elles et deux faces latérales, une des faces principales étant en contact avec la première couche 231a, 231b, les faces latérales formant un angle a de 500 à 59°, et de préférence 15 de 53°, avec la face principale en contact avec la première couche 231a, 231b. Une telle structure minimise la capacité entre la grille et les régions source/drain, du fait de la présence de facette sur la couche supérieure de l'empilement. Cette structure évite également les problèmes de siliciuration du canal lors de la métallisation des régions source/drain 230a, 230b. Comme la première couche 20 231a, 231b est en contact avec le flanc des espaceurs 213, il n'y aura pas de siliciuration du canal, autrement dit, il n'y aura pas de contamination du canal avec le siliciure 240 (figure 3). La figure 5 représente une région de source structurée 230a. Il aurait pu s'agir de la région de drain 230b qui présente la même architecture. La première couche 25 231a a une épaisseur el comprise entre 2nm et 5 nm, de préférence, entre 2nm et 3nm. L'épaisseur el de la première couche 231a détermine la hauteur à laquelle commence la facette de la structure cristalline 230a. La seconde couche 232a a une épaisseur e2 comprise entre 5nm et 50nm, de préférence entre 5nm et 20nm. 3063835 10 La longueur 12 de la seconde face de la seconde couche 232a dépend de l'épaisseur e2 choisie, puisque l'angle a entre les parois latérales et la première face est fixe. Cette longueur 12 doit être suffisante pour permettre une prise de contact sur les régions de source/drain 230a. Elle doit, en même temps, ne pas être trop élevée pour 5 limiter la résistance d'accès qui est inversement proportionnelle à la surface de siliciure 240 déposée sur les régions source/drain 230a. La surface de siliciure déposé dépend également de la surface des régions source/drain qui est accessible lors de la siliciuration. De manière avantageuse, on choisira une longueur 12 supérieure à 10nm. Avantageusement, elle sera inférieure à 1000nm, et de préférence de l'ordre de 20nm à 10 50nm. L'épaisseur e2 de la seconde couche 232a sera choisie de manière à permettre une prise de contact sur la seconde couche 232a tout en limitant la résistance d'accès. Dans le cas d'une structure cristalline en SiGe, la concentration en 15 germanium de la première couche 231a, 231b et/ou de la seconde couche 232a, 232b peut être constante, croissante ou décroissante, perpendiculairement à l'épaisseur el, e2 des couches. Procédé de réalisation des régions de source/drain surélevées : Bien que le procédé fasse explicitement référence à un transistor, il peut 20 être mis en oeuvre pour la fabrication concomitante d'une pluralité de transistors. D'une manière générale, il est mis en oeuvre pour la réalisation de tout élément en matériau semi-conducteur cristallin dont la structure doit être facettée et dont la croissance peut être réalisée à partir d'un substrat adapté. Il a été constaté que ce procédé fonctionnait particulièrement bien pour 25 réaliser des structures cristallines facettées en SiGe. Pour réaliser les régions de source et drain surélevées du transistor, et leur donner une structure facettée, on fait croître le matériau semi-conducteur cristallin à partir du substrat à travers deux épitaxies successives. La première épitaxie est réalisée en présence d'un mélange de réactifs tel qu'il permet une croissance cristalline du 30 matériau semi-conducteur selon le plan 100. La seconde épitaxie est réalisée en présence 3063835 11 d'un mélange de réactifs tel qu'il permet une croissance cristalline du matériau semiconducteur selon le plan 111. Préférentiellement, le mélange de réactifs de la première épitaxie comprend au moins un précurseur chloré du matériau semi-conducteur à faire croitre et 5 le mélange de réactifs de la seconde épitaxie comprend au moins un précurseur hydrogéné du matériau semi-conducteur à faire croitre. Epitaxie en milieu chloré : Lors d'une épitaxie en chimie chlorée, le dépôt cristallin croît sur les zones du transistor qui sont en matériau semi-conducteur cristallin. Il n'y a pas de dépôt 10 sur les autres zones telles que les zones d'isolation, en matériau diélectrique (oxyde ou nitrure) ou encore sur les zones en matériau semi-conducteur non cristallin. L'utilisation d'une chimie chlorée conduit à une croissance sélective. Dans le cas du SiGe, les nucleii de poly-SiGe qui se forment sur les zones recouvertes de matériau diélectrique vont être gravés au fur et à mesure de leur formation, conduisant au final à une augmentation de 15 l'épaisseur de la région en matériau semi-cristallin uniquement selon l'orientation (100). Dans le cas de la formation de régions source/drain en SiGe, l'épitaxie sélective en chimie chlorée est réalisée avec un mélange de réactifs comprenant du dichlorosilane SiH2Cl2 (DCS), du germane GeH4 et de l'acide chlorhydrique HCI et, éventuellement, avec du diborane B2H6 pour doper le SiGe in situ. Selon une variante, du 20 dichlorogermane pourrait être utilisé. Selon une autre variante, du silane pourrait éventuellement être présent dans le mélange, le rapport massique silane/dichlorosilane ne dépassant pas 10%. De préférence, le mélange de réactifs est constitué par du dichlorosilane 25 SiH2Cl2, du germane GeH4, de l'acide chlorhydrique HCI et du diborane B2H6. Le gaz utilisé pour le transport des réactifs est, de préférence, du dihdrogène. Selon une variante, de l'azote pourrait être utilisé. L'épitaxie en chimie chlorée est, avantageusement, réalisée à une température allant de 500°C à 700°C, et de préférence à une température allant de 500°C 30 à 650°C. 3063835 12 De manière avantageuse, représentée à la figure 4, même si l'espaceur 213 présente un décochement aussi appelé pied, la première couche épitaxiée 231a de la structure cristalline 230 le recouvrira. Epitaxie en milieu hydrogéné : 5 L'utilisation de silane peut conduire à une épitaxie moins sélective. On parle également d'épitaxie non sélective associée à une gravure sélective. Une telle épitaxie consiste à déposer de manière non sélective sur la totalité de la surface du substrat des couches monocristalline ou polycristalline. Dans le cas du SiGe, on utilise le fait que l'acide chlorhydrique grave le poly-SiGe beaucoup plus rapidement que le SiGe 10 monocristallin afin de retirer le matériau polycristallin sur les zones diélectriques. Ce type de procédé peut être cyclé. Il est également possible de réaliser un dépôt sélectif lorsque les précurseurs, par exemple du SiGe, sont introduits en même temps que l'acide chlorhydrique (épitaxie dite « co-flow »). 15 L'épitaxie hydrogénée conduit à une croissance latérale plus limitée qu'en chimie chlorée, et donc à la formation de facettes selon l'orientation (111). Préférentiellement, l'épitaxie sélective en chimie hydrogénée est réalisée avec un mélange de réactifs comprenant : un premier précurseur du silicium : du silane SiH4, 20 du germane GeH4, de l'acide chlorhydrique HCI, et, éventuellement, du diborane B2H6 pour doper le SiGe in situ. Avantageusement, on utilise le fait que l'acide chlorhydrique grave le poly-SiGe, beaucoup plus rapidement que le SiGe monocristallin, afin de retirer les 25 couches présentes sur des zones diélectriques. Selon un mode de réalisation particulier, le mélange comprend un autre précurseur du silicium, tel que du dichlorosilane ou un composé de formule SinH2n+2 avec n>1, tel que Si2H6, Si3H8, ou Si4H10. L'autre précurseur du silicium représente au maximum 15% volumique par rapport à la somme totale des précurseurs du silicium. Le mélange de 30 précurseurs comporte majoritairement le précurseur hydrogéné. L'ajout d'un autre 3063835 13 précurseur du silicium de formule SinH2,2 avec n>1 peut conduire à une modification de la vitesse de croissance du cristal. De préférence, le mélange de réactifs est constitué par du silane SiH4, du germane GeH4, de l'acide chlorhydrique HCI, du diborane B2H6. 5 Le gaz utilisé pour le transport des réactifs est, de préférence du dihdrogène. Selon une variante, de l'azote pourrait être utilisé. L'épitaxie en présence de silane est, avantageusement, réalisée à une température allant de 580°C à 700°C. Les épitaxies successives sont, préférentiellement, réalisées à une 10 température inférieure à 700°C, et plus particulièrement à une température allant de 575°C à 675°C. Avantageusement, avec des telles températures, les phénomènes de démouillage, que l'on pourrait observer avec un canal en SiGe contraint de faible épaisseur, sont réduits. Avec un tel procédé de réalisation, la structure épitaxiale facettée 230a, 15 230b est exempte de défaut. Il n'y a pas de désorientation dans le matériau cristallin, même au niveau des espaceurs, puisqu'il n'y a pas de contrainte dans le matériau semiconducteur lors de la croissance cristalline. Dopage des régions de source/drain : Préférentiellement, le dopage des régions source/drain surélevées 230a, 20 230b est réalisé in-situ (présence d'un précurseur du dopant lors de l'épitaxie). Selon une alternative, les étapes de dépôt et de dopage peuvent être dissociées et réalisées successivement. La première couche 231a, 231b a une concentration en dopant de 7.1019 à 5.1021 at/cm3 pour permettre une diffusion du dopant sous les espaceurs 213 lors du 25 recuit d'activation, tout en gardant un niveau de dopant actif suffisant. Par un niveau de dopant actif suffisant, on entend une concentration en dopant supérieure ou égale à 7.1019 at/cm3. La concentration sera ajustée en fonction de l'épaisseur de l'espaceur, du recuit d'activation et de la concentration en germanium. 3063835 14 Avantageusement, la seconde couche 232a, 232b a une concentration en dopant de 2.1020 à 5.1021 at/cm3. De telles concentrations permettent une diffusion du dopant suffisante dans la première couche 231a, 231b, si celle-ci est faiblement dopée, par exemple, lorsque l'on souhaite limiter la diffusion sous les espaceurs. Après recuit 5 d'activation/diffusion, la seconde couche 232a, 232b aura, avantageusement, une concentration en dopant supérieure ou égale à 2.1020 at/cm3, de manière à assurer un bon contact sur la partie supérieure de la couche 232a, 232b, par l'intermédiaire du siliciure 240. La concentration en dopant de la première couche 231a, 231b peut être 10 identique ou différente de la concentration en dopant de la seconde couche 232a, 232b. Par exemple, les régions de source et drain peuvent être dotées d'une seconde couche 232a, 232b fortement dopée (HDD ou « Heavily Doped source/Drain), avec une concentration en dopant de 5.1020 à 5.1021 at/cm3, et d'une première couche 231a, 231b faiblement dopée (LDD ou « Low Doped source/Drain »), avec une 15 concentration en dopant de 7.1019 à 2.1020 at/cm3 pour ne pas avoir une jonction trop abrupte à l'entrée du canal. Selon une autre alternative, il peut être intéressant d'avoir une forte concentration (5.1020-5.1021 at/cm3) proche de la jonction pour la rendre la plus abrupte possible après le budget thermique du recuit de diffusion/activation, qui a lieu parfois 20 plusieurs étapes après l'épitaxie (« drive-in anneal »). La concentration en dopant de la première couche 231a, 231b et/ou de la seconde couche 232a, 232b peut être constante, croissante ou décroissante, perpendiculairement à l'épaisseur el, e2 des couches. Après l'étape de dopage, in situ ou a posteriori, le procédé comprend 25 une étape ultérieure de recuit de diffusion/activation. Cette étape est, avantageusement, réalisée à une température comprise entre 900°C et 1150°C, pendant une durée comprise entre 1s et 60s. Préférentiellement, le matériau semi-conducteur est du SiGe et le dopant est du bore. 30 3063835 15 Exemples illustratifs et non limitatifs pour réaliser une structure épitaxiale facettée en SiGe cristallin : Dans un premier temps, le substrat en silicium cristallin de type SOI peut être soumis à un budget thermique pour nettoyer la surface du substrat. La température 5 du budget thermique peut aller de 600°C à 900°C, et de préférence de 650°C à 750°C, notamment dans le cas où la couche d'oxyde est très fine. Les épitaxies chlorée et hydrogénée sont réalisées avec les paramètres du tableau suivant : Epitaxie Chlorée Epitaxie Hydrogénée Pression (Torr) 10 à 50 10 à 50 Température (°C) 600 à 700 600 à 700 HCI (sccm) 100 à 400 100 à 400 1-12 (L) 15 à 40 15 à 40 SiH4(sccm) 100 à 400 DCS (sccm) 100 à 400 B2H6 (1% dans H2) 40 à 140 40 à 140 GeH4 (10% dans H2) 80 à 200 80 à 200 sccm correspond à l'unité cm3/min (« standard cubic centimeter per minute »). Les structures épitaxiales facettées obtenues sont exemptes de défaut cristallin. 10 15 REVENDICATIONS1. Transistor à effet de champ, tel qu'un transistor FDSOI, comprenant : - une région de canal (207) en un premier matériau semi-conducteur cristallin, surmontée par une structure de grille (210), la structure de grille (210) comprenant une grille (211) et des espaceurs (213) isolants tapissant les flancs de la grille, - une région de source surélevée (230a) et une région de drain surélevée (230b), situées de part et d'autre des espaceurs (213) isolants, caractérisé en ce que la région de source surélevée (230a) et la région de drain surélevée (230b) sont formées d'une structure cristalline facettée en un second matériau semi-conducteur cristallin comprenant : - une première couche (231a, 231b) en contact avec le premier matériau semi-conducteur cristallin de la région de canal (207), la première couche (231a, 231b) comprenant deux faces principales parallèles entre elles et deux faces latérales parallèles entre elles, les faces principales étant perpendiculaires aux faces latérales, une des faces latérales étant en contact avec un des espaceurs (213), - une seconde couche (232a, 232b) recouvrant la première couche (231a, 231b), la seconde couche (232a, 232b) comprenant une première face principale et - 20 une seconde face principale parallèles entre elles et deux faces latérales, la première face principale étant en contact avec la première couche (231a, 231b), les faces latérales formant un angle de 500 à 590, et de préférence de 530, avec la première face principale. 2. Transistor selon la revendication 1, caractérisé en ce que le 25 premier matériau semi-conducteur cristallin est du Si ou du SiGe et en ce que le second matériau semi-conducteur cristallin est du SiGe. 3. Transistor selon l'une des revendications 1 et 2, caractérisé en ce que la première couche (231a, 231b) a une épaisseur comprise entre 2nm et 5 nm, de 30 préférence, entre 2nm et 3nm. 3063835 17 4. Transistor selon l'une quelconque des revendications précédentes, caractérisé en ce que la seconde couche (232a, 232b) a une épaisseur comprise entre 5nm et 50 nm, de préférence entre 5nm et 20nm. 5 5. Transistor selon l'une quelconque des revendications précédentes, caractérisé en ce que la structure cristalline facettée est exempte de défaut. 6. Transistor selon l'une quelconque des revendications précédentes, caractérisé en ce que la première couche (231a, 231b) et la seconde couche (232a, 232b) 10 sont dopées avec un dopant, la première couche (231a, 231b) ayant une concentration en dopant supérieure ou égale à 7.1019 at/cm3 et la seconde couche (232a, 232b) ayant une concentration en dopant supérieure ou égale à 2.1020at/cm3. 7. Transistor selon la revendication précédente, caractérisé en ce 15 que la concentration en dopant de la première couche (231a, 231b) est identique ou différente de la concentration en dopant de la seconde couche (232a, 232b). 8. Transistor selon l'une quelconque des revendications précédentes, caractérisé en ce que la seconde face principale de la seconde couche (232a, 232b) a une - 20 longueur supérieure à 10nm et inférieure à 1000nm, et de préférence de 20nm à 50nm. 9. Transistor selon l'une quelconque des revendications précédentes, caractérisé en ce que la structure cristalline facettée (230a, 230b) est recouverte d'une couche de siliciure (240), le canal (207) étant isolé de la couche de siliciure (240) par la 25 structure cristalline facettée (230a, 230b). 10. Procédé pour former une région de source surélevée et une région de drain surélevée d'un transistor à effet de champ, la région de source surélevée et la région de drain surélevée étant formées d'une structure cristalline facettée (230a, 230b), 30 le procédé comprenant les étapes successives suivantes : 3063835 18 a) fourniture d'un substrat (200) comprenant une couche mince superficielle (203) en un premier matériau semi-conducteur cristallin, b) réalisation de la structure facettée (230a, 230b) en un second matériau semi-conducteur cristallin sur le substrat (200) selon les étapes suivantes : 5 b1) réalisation d'une première couche (231a, 231b) non facettée, sur la couche mince superficielle (203), par épitaxie en présence d'un mélange de réactifs tel qu'il permet une croissance cristalline du second matériau semi-conducteur selon le plan 100, b2) réalisation d'une seconde couche (232a, 232b) facettée, sur la 10 première couche (231a, 231b), par épitaxie en présence d'un mélange de réactifs tel qu'il permet une croissance cristalline du second matériau semi-conducteur selon le plan 111. 11. Procédé selon la revendication 10, caractérisé en ce que le mélange de réactifs de la première épitaxie comprend au moins un précurseur chloré du 15 second matériau semi-conducteur et en ce que le mélange de réactifs de la seconde épitaxie comprend au moins un précurseur hydrogéné du second matériau semiconducteur. 12. Procédé selon l'une quelconque des revendications 10 à 11, - 20 caractérisé en ce que le premier matériau semi-conducteur cristallin est du Si ou du SiGe et en ce que le second matériau semi-conducteur cristallin est du SiGe. 13. Procédé selon la revendication 12, caractérisé en ce que le mélange de réactifs de la première épitaxie comprend du dichlorosilane, du germane, de 25 l'acide chlorhydrique et, éventuellement, du diborane. 14. Procédé selon l'une des revendications 12 et 13, caractérisé en ce que le mélange de réactifs de la seconde épitaxie comprend du silane, du germane, de l'acide chlorhydrique, et éventuellement, du diborane. 30 x 3063835 19 - 15. Procédé selon l'une quelconque des revendications 12 à 14, le mélange de réactifs de la seconde épitaxie comprend en outre un composé additionnel choisi parmi le dichlorosilane ou un composé de formule SinH2n+2 avec n>1, le composé additionnel représentant au maximum 15% volumique par rapport au volume total formé 5 par le silane et le composé additionnel. 16. Procédé selon l'une quelconque des revendications 10 à 15, caractérisé en ce que les épitaxies sont réalisées à une température inférieure à 700°C, et de préférence à une température allant de 575°C à 675°C. 17. Procédé selon l'une quelconque des revendications 10 à 16, caractérisé en ce que le transistor à effet de champ est un transistor FDSOI, et plus particulièrement un transistor pM0S. 10